(57)【特許請求の範囲】
【請求項１】
基板上にゲート電極を形成し、
前記基板及び前記ゲート電極上にゲート絶縁膜を形成し、
前記ゲート絶縁膜上に金属元素を含む層を形成し、前記金属元素を含む層上に半導体層を形成した後、レーザビームの照射、又は加熱によってシリサイド層を形成し、前記シリサイド層上に微結晶半導体膜を形成することにより、金属元素を含む微結晶半導体膜を形成し、
前記金属元素を含む微結晶半導体膜上に非晶質半導体膜を形成し、
前記非晶質半導体膜上に一導電型を付与する不純物が添加された半導体膜で形成されるソース領域及びドレイン領域を形成し、
前記ソース領域及び前記ドレイン領域上にソース電極及びドレイン電極を形成することを特徴とする薄膜トランジスタの作製方法。
【請求項２】
請求項１において、
前記金属元素を含む層を、薄膜形成方法又は金属元素を含む溶液の塗布によって形成することを特徴とする薄膜トランジスタの作製方法。
【発明の詳細な説明】
【技術分野】
【０００１】
本発明は、薄膜トランジスタの作製方法、及び少なくとも画素部に薄膜トランジスタを用いた表示装置の作製方法に関する。
【背景技術】
【０００２】
近年、絶縁表面を有する基板上に形成された半導体薄膜（厚さ数〜数百ｎｍ程度）を用いて薄膜トランジスタを構成する技術が注目されている。薄膜トランジスタはＩＣや電気光学装置のような電子デバイスに広く応用され、特に画像表示装置のスイッチング素子として開発が急がれている。
【０００３】
画像表示装置のスイッチング素子として、非晶質半導体膜を用いた薄膜トランジスタ、多結晶半導体膜を用いた薄膜トランジスタ等が用いられている。多結晶半導体膜の形成方法としては、パルス発振のエキシマレーザビームを光学系により線状に加工して、非晶質珪素膜に対し線状ビームを走査させながら照射して結晶化する技術が知られている。
【０００４】
また、画像表示装置のスイッチング素子として、微結晶半導体膜を用いた薄膜トランジスタが用いられている（特許文献１及び２）。
【特許文献１】特開平４−２４２７２４号公報
【特許文献２】特開２００５−４９８３２号公報
【発明の開示】
【発明が解決しようとする課題】
【０００５】
多結晶半導体膜を用いた薄膜トランジスタは、非晶質半導体膜を用いた薄膜トランジスタに比べて移動度が２桁以上高く、半導体表示装置の画素部とその周辺の駆動回路を同一基板上に一体形成できるという利点を有している。しかしながら、非晶質半導体膜を用いた場合に比べて、半導体膜の結晶化のために工程が複雑化するため、その分歩留まりが低減し、コストが高まるという問題がある。
【０００６】
また、微結晶半導体膜を用いた逆スタガ型の薄膜トランジスタにおいて、ゲート絶縁膜及び微結晶半導体膜の界面領域における結晶性が低く、薄膜トランジスタの電気的特性が悪いという問題がある。
【０００７】
上述した問題に鑑み、本発明は、電気特性が優れ、信頼性の高い薄膜トランジスタ、及びそれを有する表示装置を作製する方法を提案することを課題とする。
【課題を解決するための手段】
【０００８】
ゲート電極上にゲート絶縁膜を形成し、ゲート絶縁膜上に金属元素を含む微結晶半導体膜を形成して、ゲート絶縁膜及び金属元素を含む微結晶半導体膜の界面における結晶性を高める。次に、ゲート絶縁膜との界面における結晶性が高められた金属元素を含む微結晶半導体膜をチャネル形成領域として用いて薄膜トランジスタを形成することを特徴とする。
【０００９】
また、結晶性が高められた金属元素を含む微結晶半導体膜上にバッファ層を形成し、バッファ層上にソース領域及びドレイン領域、並びにソース配線及びドレイン配線を形成することで、薄膜トランジスタを形成する。
【００１０】
また、当該薄膜トランジスタに接続する画素電極を形成して表示装置を作製することを特徴とする。
【００１１】
チタン、ジルコニウム、ハフニウム、バナジウム、ニオブ、タンタル、クロム、モリブデン、タングステン、コバルト、ニッケル、白金等を含む電極を用いたプラズマＣＶＤ装置により、ゲート絶縁膜上に、シランガスと水素ガス及び／又は希ガスを用いて微結晶半導体膜を形成することで、ゲート絶縁膜との界面の結晶性が改善された金属元素を含む微結晶半導体膜を形成することができる。
【００１２】
チタン、ジルコニウム、ハフニウム、バナジウム、ニオブ、タンタル、クロム、モリブデン、タングステン、コバルト、ニッケル、白金等の金属元素を含むガスと、シランガスと水素ガス及び／又は希ガスを用いたプラズマＣＶＤ法により、ゲート絶縁膜上に、微結晶半導体膜を形成することで、ゲート絶縁膜との界面の結晶性が改善された金属元素を含む微結晶半導体膜を形成することができる。
【００１３】
チタン、ジルコニウム、ハフニウム、バナジウム、ニオブ、タンタル、クロム、モリブデン、タングステン、コバルト、ニッケル、白金等の金属元素を含む液体をゲート絶縁膜上に塗布した後、シランガスと水素ガス及び／又は希ガスを用いてプラズマＣＶＤ法により微結晶半導体膜を形成することで、ゲート絶縁膜との界面の結晶性が改善された金属元素を含む微結晶半導体膜を形成することができる。
【００１４】
チタン、ジルコニウム、ハフニウム、バナジウム、ニオブ、タンタル、クロム、モリブデン、タングステン、コバルト、ニッケル、白金等の金属元素を含む薄膜をゲート絶縁膜上に成膜した後、シランガスと水素ガス及び／又は希ガスを用いてプラズマＣＶＤ法により微結晶半導体膜を形成することで、ゲート絶縁膜との界面の結晶性が改善された金属元素を含む微結晶半導体膜を形成することができる。
【００１５】
また、金属元素を含む微結晶半導体膜を用い、薄膜トランジスタ（ＴＦＴ）を作製し、該薄膜トランジスタを画素部、さらには駆動回路に用いて表示装置を作製する。微結晶半導体膜を用いた薄膜トランジスタは、その移動度が１〜２０ｃｍ２／Ｖ・ｓｅｃと、非晶質半導体膜を用いた薄膜トランジスタの２〜２０倍の移動度を有しているので、駆動回路の一部または全体を、画素部と同じ基板上に一体形成し、システムオンパネルを形成することができる。
【００１６】
また、表示装置としては、発光装置や液晶表示装置を含む。発光装置は発光素子を含み、液晶表示装置は液晶素子を含む。発光素子は、電流または電圧によって輝度が制御される素子をその範疇に含んでおり、具体的には有機ＥＬ（エレクトロルミネッセンス）及び無機ＥＬが含まれる。
【００１７】
また、表示装置は、表示素子が封止された状態にあるパネルと、該パネルにコントローラを含むＩＣ等を実装した状態にあるモジュールとを含む。さらに本発明は、該表示装置を作製する過程における、表示素子が完成する前の一形態に相当する素子基板に関し、該素子基板は、電流を表示素子に供給するための手段を複数の各画素に備える。素子基板は、具体的には、表示素子の画素電極のみが形成された状態であっても良いし、画素電極となる導電膜を成膜した後であって、エッチングして画素電極を形成する前の状態であっても良いし、あらゆる形態があてはまる。
【００１８】
なお、本明細書中における表示装置とは、画像表示デバイス、発光デバイス、もしくは光源（照明装置含む）を指す。また、コネクター、例えばＦＰＣ（Ｆｌｅｘｉｂｌｅ  ｐｒｉｎｔｅｄ  ｃｉｒｃｕｉｔ）もしくはＴＡＢ（Ｔａｐｅ  Ａｕｔｏｍａｔｅｄ  Ｂｏｎｄｉｎｇ）テープもしくはＴＣＰ（Ｔａｐｅ  Ｃａｒｒｉｅｒ  Ｐａｃｋａｇｅ）が取り付けられたモジュール、ＴＡＢテープやＴＣＰの先にプリント配線板が設けられたモジュール、または表示素子にＣＯＧ（Ｃｈｉｐ  Ｏｎ  Ｇｌａｓｓ）方式によりＩＣ（集積回路）が直接実装されたモジュールも全て表示装置に含むものとする。
【発明の効果】
【００１９】
本発明により、電気特性が優れ、信頼性の高い薄膜トランジスタ、及びそれを有する表示装置を作製することができる。
【００２０】
チャネル形成領域を金属元素を含む微結晶半導体膜で構成することにより、しきい値電圧の変動が抑制され、電界効果移動度が向上し、サブスレッショルド係数（ｓｕｂｔｈｒｅｓｈｏｌｄ  ｓｗｉｎｇ：Ｓ値）も小さくなるので、薄膜トランジスタの高性能化を図ることができる。それにより、表示装置の駆動周波数を高くすることが可能であり、パネルサイズの大面積化や画素の高密度化にも十分対応することができる。
【発明を実施するための最良の形態】
【００２１】
本発明の実施の形態について、図面を用いて以下に説明する。但し、本発明は以下の説明に限定されず、本発明の趣旨及びその範囲から逸脱することなくその形態及び詳細をさまざまに変更し得ることは当業者であれば容易に理解される。従って、本発明は以下に示す実施の形態の記載内容に限定して解釈されるものではない。以下に説明する本発明の構成において、同じものを指す符号は異なる図面間で共通して用いる。なお、以下の実施の形態で示す生産システムにおける各装置の配置は一例を示し、同様の作用効果を奏する配置であれば図示されるものに限定解釈されるべきものではない。
【００２２】
（実施の形態１）
本実施の形態では、薄膜トランジスタの作製工程について、図１乃至図１３を用いて説明する。図１、２、５、６、８、１０、及び１１は、薄膜トランジスタの作製工程を示す断面図であり、図７、及び１２は、一画素における薄膜トランジスタ及び画素電極の接続領域の上面図である。
【００２３】
金属元素を含む微結晶半導体膜を有する薄膜トランジスタは、ｐ型よりもｎ型の方が、移動度が高いので駆動回路に用いるのにより適している。同一の基板上に形成する薄膜トランジスタを全て同じ極性にそろえておくことが、工程数を抑えるためにも望ましい。ここでは、ｎチャネル型の薄膜トランジスタを用いて説明する。
【００２４】
図１（Ａ）に示すように、基板５０上にゲート電極５１を形成し、ゲート電極５１上に、ゲート絶縁膜５２ａ、５２ｂを形成する。
【００２５】
基板５０は、バリウムホウケイ酸ガラス、アルミノホウケイ酸ガラス、若しくはアルミノシリケートガラスなど、フュージョン法やフロート法で作製される無アルカリガラス基板、セラミック基板の他、本作製工程の処理温度に耐えうる耐熱性を有するプラスチック基板等を用いることができる。また、ステンレス合金などの金属基板の表面に絶縁膜を設けた基板を適用しても良い。
【００２６】
ゲート電極５１は、金属材料で形成される。金属材料としてはアルミニウム、クロム、チタン、タンタル、モリブデン、銅などが適用される。ゲート電極３０１と容量電極３０２の好適例は、アルミニウム又はアルミニウムとバリア金属の積層構造体によって形成される。バリア金属としては、チタン、モリブデン、クロムなどの高融点金属が適用される。バリア金属はアルミニウムのヒロック防止、酸化防止のために設けることが好ましい。ここでは、基板５０上に導電膜としてモリブデン膜をスパッタリング法により成膜し、第１のフォトマスクを用いて形成したマスクパターンを用いて基板５０上に形成された導電膜をエッチングしてゲート電極を形成する。
【００２７】
ゲート電極５１は厚さ５０ｎｍ以上３００ｎｍ以下で形成する。ゲート電極５１の厚さを５０ｎｍ以上１００ｎｍ以下とすることで、後に形成される半導体膜や配線の段切れ防止が可能である。また、ゲート電極５１の厚さを１５０ｎｍ以上３００ｎｍ以下とすることで、ゲート電極５１の抵抗を低減することが可能であり、大面積化が可能である。
【００２８】
なお、ゲート電極５１上には半導体膜や配線を形成するので、段切れ防止のため端部がテーパー状になるように加工することが望ましい。また、図示しないがこの工程でゲート電極に接続する配線も同時に形成することができる。
【００２９】
ゲート絶縁膜５２ａ、５２ｂはそれぞれ、ＣＶＤ法やスパッタリング法等を用いて、酸化珪素膜、窒化珪素膜、酸化窒化珪素膜、または窒化酸化珪素膜で形成することができる。ここでは、ゲート絶縁膜５２ａとして窒化珪素膜または窒化酸化珪素膜を形成し、ゲート絶縁膜５２ｂとして酸化珪素膜または酸化窒化珪素膜を形成して積層する形態を示す。なお、ゲート絶縁膜を２層とせず、ゲート絶縁膜を、酸化珪素膜、窒化珪素膜、酸化窒化珪素膜、または窒化酸化珪素膜の単層で形成することができる。
【００３０】
また、３層のゲート絶縁膜で形成し、ゲート電極上に、窒化珪素膜または窒化酸化珪素膜を形成し、その上に酸化珪素膜または酸化窒化珪素膜を形成し、その上に厚さ１ｎｍ〜５ｎｍ程度の窒化珪素膜または窒化酸化珪素膜を形成することができる。
【００３１】
また、窒化珪素膜の形成方法としては、ゲート絶縁膜５２ｂに対し、高密度プラズマを用いて窒化処理して、ゲート絶縁膜５２ｂの表面に窒素珪素層を形成することができる。高密度プラズマ窒化を行うことで、より高い濃度の窒素を含有する窒化珪素層を得ることも可能である。高密度プラズマは、高い周波数のマイクロ波、たとえば２．４５ＧＨｚを使うことによって生成される。低電子温度が特徴である高密度プラズマは、活性種の運動エネルギーが低いため、従来のプラズマ処理に比べプラズマダメージが少なく欠陥が少ない層を形成することができる。また、ゲート絶縁膜５２ｂの表面の粗さが小さくできるため、キャリア移動度を大きくすることができる。
【００３２】
ゲート絶縁膜５２ａを窒化珪素膜、または窒化酸化珪素膜を用いて形成することで、基板５０とゲート絶縁膜５２ａの密着力が高まり、基板５０としてガラス基板を用いた場合、基板５０からの不純物が微結晶半導体膜に拡散するのを防止することが可能であり、さらにゲート電極５１の酸化防止が可能である。即ち、膜剥れを防止することができると共に、後に形成される薄膜トランジスタの電気特性を向上させることができる。また、ゲート絶縁膜５２ａ、５２ｂはそれぞれ厚さ５０ｎｍ以上であると、ゲート電極５１の凹凸による被覆率の低減を緩和することが可能であるため好ましい。
【００３３】
ここでは、酸化窒化珪素膜とは、その組成として、窒素よりも酸素の含有量が多いものであって、濃度範囲として酸素が５５〜６５原子％、窒素が１〜２０原子％、Ｓｉが２５〜３５原子％、水素が０．１〜１０原子％の範囲で含まれるものをいう。また、窒化酸化珪素膜とは、その組成として、酸素よりも窒素の含有量が多いものであって、濃度範囲として酸素が１５〜３０原子％、窒素が２０〜３５原子％、Ｓｉが２５〜３５原子％、水素が１５〜２５原子％の範囲で含まれるものをいう。
【００３４】
次に、５２ｂ上に、金属元素を含む微結晶半導体膜５３を形成する。
【００３５】
ここでは、ゲート絶縁膜５２ｂ表面との界面において、非晶質層が形成されないように、ゲート絶縁膜５２ｂ上に金属元素を含む微結晶半導体膜を形成する。
【００３６】
金属元素を含む微結晶半導体膜の形成方法の一形態としては、ゲート絶縁膜５２ｂの表面にプラズマを曝した後、ゲート絶縁膜５２ｂ上に微結晶半導体膜を形成する。このとき、チタン、ジルコニウム、ハフニウム、バナジウム、ニオブ、タンタル、クロム、モリブデン、タングステン、コバルト、ニッケル、白金等を含む電極を有するプラズマＣＶＤ装置内にゲート絶縁膜５２ｂが形成される基板を設ける。次に、プラズマＣＶＤ装置の電極に電圧を印加して、ゲート絶縁膜５２ｂ表面をプラズマ処理することで、チタン、ジルコニウム、ハフニウム、バナジウム、ニオブ、タンタル、クロム、モリブデン、タングステン、コバルト、ニッケル、白金等をゲート絶縁膜５２ｂ表面に付着させる。この後、シランガスと水素ガス及び／又は希ガスを用いて微結晶半導体膜を形成することで、ゲート絶縁膜５２ｂ上に付着したチタン、ジルコニウム、ハフニウム、バナジウム、ニオブ、タンタル、クロム、モリブデン、タングステン、コバルト、ニッケル、白金等の金属元素を触媒として、結晶核が形成され、当該結晶核を元に微結晶半導体膜を形成する。この結果、ゲート絶縁膜５２ｂとの界面に非晶質層が形成されず、微結晶半導体膜をゲート絶縁膜上に堆積することができる。
【００３７】
また、金属元素を含む微結晶半導体膜の形成方法の他の一形態としては、原料ガスとして、シランガスと水素ガス及び／又は希ガスのほかに、チタン、ジルコニウム、ハフニウム、バナジウム、ニオブ、タンタル、クロム、モリブデン、タングステン、コバルト、ニッケル、白金等の金属元素を含むガスを用いる。代表的には、上記金属元素の塩化物、臭化物、またはヨウ化物であるハロゲン化金属ガスがあり、例えば、塩化チタン、臭化チタン、ヨウ化チタン、塩化タンタル、臭化タングステン、塩化ニッケル、臭化ニッケル、塩化コバルト、臭化コバルト、塩化クロム、ヨウ化クロム等がある。若しくは上記金属元素を含む有機金属ガス等があり、例えば、ニッケルカルボニル、ビスメチルシクロペンタジェニルニッケル、ビスシクロペンタジェニルニッケル、メチルシクロペンタジェニルトリメチル白金、テトライソプロポキシチタン、トリメチルチタン、ニオビウムエトキシド、タンタルエトキシド等がある。
【００３８】
具体的には、シランガス、水素ガス及び／又は希ガス、並びに上記金属元素を含むガスを用いてシリサイドを形成する。次に、シランガスと水素ガス及び／又は希ガスを用いて微結晶半導体膜を成膜することで、シリサイドを結晶核として、微結晶半導体膜を形成する。この結果、ゲート絶縁膜５２ｂとの界面に非晶質層が形成されず、微結晶半導体膜をゲート絶縁膜上に堆積することができる。
【００３９】
また、金属元素を含む微結晶半導体膜の形成方法の他の一形態としては、図２（Ａ）に示すように、ゲート絶縁膜５２ｂ上に、チタン、ジルコニウム、ハフニウム、バナジウム、ニオブ、タンタル、クロム、モリブデン、タングステン、コバルト、ニッケル、白金等の金属元素を含む層５７を形成する。次に、金属元素を含む膜５７を結晶核として、微結晶半導体膜を形成する。この結果、金属元素を含む微結晶半導体膜を形成することができる。金属元素を含む層５７は、薄膜状、またはドット状で形成することができる。また、金属元素を含む層５７の厚さは、シランガスと反応してシリサイドを形成し、且つ薄膜トランジスタのオフ電流があまり流れない程度の厚さとすることが好ましい。例えば、０．１ｎｍ以上５ｎｍ以下とすることが好ましい。
【００４０】
金属元素を含む膜５７としては、上記金属元素を含む金属膜または金属合金膜で形成する。この場合は、スパッタリング法、蒸着法、ＣＶＤ法等の薄膜形成方法で金属膜または金属合金膜を形成することができる。若しくは、上記金属元素のいずれか一つ以上を含む溶液をゲート絶縁膜５２ｂ上に塗布し乾燥して、金属膜または金属合金膜を形成することができる。
【００４１】
また、金極元素を含む膜５７として、上記金属元素のシリサイド層（チタンシリサイド、ジルコニウムシリサイド、ハフニウムシリサイド、バナジウムシリサイド、ニオブシリサイド、タンタルシリサイド、クロムシリサイド、モリブデンシリサイド、コバルトシリサイド、ニッケルシリサイド、白金シリサイド等）で形成する。この場合は、スパッタリング法、蒸着法、ＣＶＤ法等の薄膜形成方法で金属層または金属合金層と、半導体層とを積層形成し、当該積層を加熱処理またはレーザビーム照射することによって、金属元素のシリサイド層を形成することができる。このときの積層構造としては、ゲート絶縁膜上に金属層または金属合金層を形成した後、半導体層を形成する。または、ゲート絶縁膜上に半導体層を形成した後、金属層または金属合金層を形成する。
【００４２】
若しくは、上記金属元素のいずれか一つ以上を含む溶液をゲート絶縁膜５２ｂ上に塗布し乾燥して、金属膜または金属合金膜を形成した後、半導体膜を形成し、半導体膜を加熱処理またはレーザビーム処理して金属元素のシリサイド膜を形成する。または、ゲート絶縁膜５２ｂ上に半導体膜を形成し、半導体層上に上記金属元素のいずれかひとつを含む溶液を塗布し乾燥した後、半導体膜を加熱処理またはレーザビーム処理して金属元素のシリサイド膜を形成する。
【００４３】
なお、シリサイド膜を形成するために用いる半導体膜としては、非晶質半導体膜、または微結晶半導体膜を形成することができる。また、このときの半導体膜の厚さは、金属膜または金属合金膜と反応してシリサイドを形成する程度であればよいため、薄くてよく、例えば０．１〜５ｎｍ程度でよい。
【００４４】
また、金属元素を含む微結晶半導体膜としては、金属元素がゲート絶縁膜との界面に残存している状態や、微結晶半導体膜の表面に分布している状態や、膜中に金属元素が分散している状態をいう。
【００４５】
金属元素を含む微結晶半導体膜に含まれる金属元素の濃度は、後に形成される薄膜トランジスタがオフのときにキャリアが微結晶半導体膜を移動しない濃度、即ち薄膜トランジスタに電流が流れない程度の濃度とする。例えば、１×１０１８／ｃｍ３未満、好ましくは１×１０１８／ｃｍ３未満が望ましい。
【００４６】
ここでの微結晶半導体膜とは、非晶質と結晶構造（単結晶、多結晶を含む）の中間的な構造の半導体を含む膜である。この半導体は、自由エネルギー的に安定な第３の状態を有する半導体であって、短距離秩序を持ち格子歪みを有する結晶質なものであり、粒径が０．５〜２０ｎｍの柱状または針状結晶が基板表面に対して法線方向に成長している。また、微結晶半導体と非単結晶半導体とが混在している。微結晶半導体の代表例である微結晶シリコンは、そのラマンスペクトルが単結晶シリコンを示す５２０．５ｃｍ−１よりも低周波数側に、シフトしている。即ち、単結晶シリコンを示す５２０．５ｃｍ−１とアモルファスシリコンを示す４８０ｃｍ−１の間に微結晶シリコンのラマンスペクトルのピークがある。また、未結合手（ダングリングボンド）を終端するため水素またはハロゲンを少なくとも１原子％またはそれ以上含ませている。さらに、ヘリウム、アルゴン、クリプトン、ネオンなどの希ガス元素を含ませて格子歪みをさらに助長させることで、安定性が増し良好な微結晶半導体膜が得られる。このような微結晶半導体膜に関する記述は、例えば、米国特許４，４０９，１３４号で開示されている。
【００４７】
金属元素を含む微結晶半導体膜５３は、１ｎｍ以上厚く２００ｎｍ以下、好ましくは１ｎｍ以上１００ｎｍ以下、好ましくは１ｎｍ以上５０ｎｍ以下で形成する。金属元素を含む微結晶半導体膜５３は後に形成される薄膜トランジスタのチャネル形成領域として機能する。金属元素を含む微結晶半導体膜５３の厚さを１ｎｍ以上５０ｎｍ以下とすることで、後に形成される薄膜トランジスタは、完全空乏型となる。
【００４８】
ここで、金属元素を含む微結晶半導体膜を形成するプラズマＣＶＤ装置、及びそれを用いた形成方法について、以下に示す。
【００４９】
図３はプラズマＣＶＤ装置の一構成例を示す。反応室４００はアルミニウム又はステンレスなど剛性のある素材で形成され、内部を真空排気できるように構成されている。反応室４００には第１の電極４０１と第２の電極４０２が備えられている。
【００５０】
第１の電極４０１には高周波電力供給手段４０３が連結され、第２の電極４０２は接地電位が与えられ、基板を載置できるように構成されている。第１の電極４０１は絶縁材４１６により反応室４００と絶縁分離され、高周波電力が漏洩しないように構成されている。なお、図３では、第１の電極４０１と第２の電極４０２について容量結合型（平行平板型）の構成を示しているが、高周波電力を印加して反応室４００の内部にグロー放電プラズマを生成できるものであれば、誘導結合型など他の構成を適用することもできる。
【００５１】
高周波電力供給手段４０３は、高周波電源４０４、及び整合器４０６が含まれている。整合器４０６の出力側には、高周波電力が流入しないように帯域通過フィルタを設けても良い。
【００５２】
高周波電源４０４が供給する高周波電力は、概ね波長として１０ｍ以上の高周波が適用され、ＨＦ帯である３ＭＨｚから３０ＭＨｚ、代表的には１３．５６ＭＨｚの周波数が適用される。また、ＶＨＦ帯の周波数であり概ね波長が１０ｍ未満の高周波が適用され、３０ＭＨｚ〜３００ＭＨｚの高周波電力を適用してもよい。
【００５３】
第１の電極１０１はガス供給手段４０８にも連結されている。ガス供給手段４０８は、反応ガスが充填されるシリンダ４１０、圧力調整弁４１１、ストップバルブ４１２、マスフローコントローラ４１３などで構成されている。反応室４００内において、第１の電極４０１は基板と対抗する面がシャワー板状に加工され、多数の細孔が設けられている。第１の電極４０１に供給される反応ガスは、内部の中空構造からこの細孔から反応室４００内に供給される。
【００５４】
反応室４００に接続される排気手段４０９は真空排気と、反応ガスを流す場合において反応室４００内を所定の圧力に保持するように制御する機能が含まれている。排気手段４０９の構成としては、バタフライバルブ４１７、コンダクタンスバルブ４１８、ターボ分子ポンプ４１９、ドライポンプ４２０などが含まれる。バタフライバルブ４１７とコンダクタンスバルブ４１８を並列に配置する場合には、バタフライバルブ４１７を閉じてコンダクタンスバルブ４１８を動作させることで、反応ガスの排気速度を制御して反応室４００の圧力を所定の範囲に保つことができる。また、コンダクタンスの大きいバタフライバルブ４１７を開くことで高真空排気が可能となる。
【００５５】
ヒータコントローラ４１５により温度制御される基板加熱ヒータ４１４は第２の電極４０２に設けられている。基板加熱ヒータ４１４は第２の電極４０２内に設けられる場合、熱伝導加熱方式が採用され、シースヒータなどで構成される。第１の電極４０１と第２の電極４０２の間隔は適宜変更できるように、第２の電極４０２の高さ調節ができるように可動式となる構成が含まれる。
【００５６】
次に、金属元素を含む微結晶半導体膜の形成方法について、以下に示す。基板を反応室４００内の第２の電極４０２上に載置し、シランガスと水素ガス及び／又は希ガスを混合してグロー放電プラズマにより成膜する。シランガスは水素ガス及び／又は希ガスで１０倍から２０００倍に希釈される。そのため多量の水素及び／又は希ガスが必要とされる。基板の加熱温度は１００℃〜３００℃、好ましくは１２０℃〜２２０℃で行う。微結晶シリコン膜の成長表面を水素で不活性化し、微結晶シリコンの成長を促進するためには１２０℃〜２２０℃で成膜を行うことが好ましい。
【００５７】
グロー放電プラズマの生成は、本形態で示されるように、ＨＦ帯である３ＭＨｚ〜３０ＭＨｚ、代表的には１３．５６ＭＨｚの高周波電力、または３０ＭＨｚ〜３００ＭＨｚのＶＨＦ帯の高周波電力を印加することで行われる。
【００５８】
ここで、反応室４００内の第１の電極４０１に、チタン、ジルコニウム、ハフニウム、バナジウム、ニオブ、タンタル、クロム、モリブデン、タングステン、コバルト、ニッケル、白金等を含む電極を用い、金属元素を含む微結晶半導体膜を形成する前に、高周波電源をオンにし、ゲート絶縁膜５２ｂ表面をプラズマ処理することで、チタン、ジルコニウム、ハフニウム、バナジウム、ニオブ、タンタル、クロム、モリブデン、タングステン、コバルト、ニッケル、白金等をゲート絶縁膜５２ｂ表面に付着させる。この後、シランガスと水素ガス及び／又は希ガスを用いて微結晶半導体膜を形成することで、ゲート絶縁膜５２ｂとの界面に非晶質層を形成せず、金属元素を含む微結晶半導体膜をゲート絶縁膜上に堆積することができる。
【００５９】
または、シリンダ４１０から、シランガスと水素ガス及び／又は希ガスと、チタン、ジルコニウム、ハフニウム、バナジウム、ニオブ、タンタル、クロム、モリブデン、タングステン、コバルト、ニッケル、白金等の金属元素を含むガスとを反応室４００内に導入し、高周波電源をオンにし、プラズマを発生させることで、ゲート絶縁膜５２ｂとの界面に非晶質層を形成せず、金属元素を含む微結晶半導体膜をゲート絶縁膜上に堆積することができる。
【００６０】
または、反応室４００内の第２の電極４０２上に金属元素を含む層５７が形成された基板を載置した後、シランガスと水素ガス及び／又は希ガスを用いて微結晶半導体膜を形成することで、ゲート絶縁膜５２ｂとの界面に非晶質層を形成せず、金属元素を含む微結晶半導体膜をゲート絶縁膜上に堆積することができる。
【００６１】
なお、シランの代わりに、ＳｉＨ２Ｃｌ２、ＳｉＨＣｌ３、ＳｉＣｌ４、ＳｉＦ４等を用いることができる。また、シラン等のガス中にＣＨ４、Ｃ２Ｈ６などの炭素の水素化物、ＧｅＨ４、ＧｅＦ４などの水素化ゲルマニウム、フッ化ゲルマニウムを混合して、エネルギーバンド幅を１．５〜２．４ｅＶ、若しくは０．９〜１．１ｅＶに調節しても良い。シリコンに炭素又はゲルマニウムを加えると薄膜トランジスタの温度特性を変えることができる。
【００６２】
また、微結晶半導体膜は、価電子制御を目的とした不純物元素を意図的に添加しないときに弱いｎ型の電気伝導性を示すので、薄膜トランジスタのチャネル形成領域として機能する金属元素を含む微結晶半導体膜に対しては、ｐ型を付与する不純物元素を、成膜と同時に、或いは成膜後に添加することで、しきい値制御をすることが可能となる。ｐ型を付与する不純物元素としては、代表的には硼素であり、Ｂ２Ｈ６、ＢＦ３などの不純物気体を１ｐｐｍ〜１０００ｐｐｍ、好ましくは１〜１００ｐｐｍの割合で水素化珪素に混入させると良い。そしてボロンの濃度を、例えば１×１０１４〜６×１０１６ａｔｏｍｓ／ｃｍ３とすると良い。
【００６３】
また、微結晶半導体膜の酸素濃度を、５×１０１９ａｔｏｍｓ／ｃｍ３以下、更に好ましくは１×１０１９ａｔｏｍｓ／ｃｍ３以下、窒素及び炭素の濃度それぞれを３×１０１８ａｔｏｍｓ／ｃｍ３以下とすることが好ましい。酸素、窒素、及び炭素が微結晶半導体膜に混入する濃度を低減することで、微結晶半導体膜がｎ型化になることを防止することができる。
【００６４】
従来のゲート絶縁膜及び微結晶半導体膜の界面の拡大図を図４（Ａ）に示し、本実施の形態のゲート絶縁膜及び金属元素を含む微結晶半導体膜の界面の拡大図を図４（Ｂ）に示す。従来の微結晶半導体膜の形成方法では、図４（Ａ）に示すように、不純物や格子不整合などの要因により堆積初期段階において非晶質層４９が形成されてしまう。薄膜トランジスタにおいては、ゲート絶縁膜の近傍の微結晶半導体膜においてキャリアが流れるため、界面において非晶質層４９が形成されると、移動度が低下すると共に、電流量が少なく、薄膜トランジスタの電気特性が低下してしまう。
【００６５】
しかしながら、ゲート絶縁膜５２ｂ上に金属元素を含む微結晶半導体膜５３を形成することで、金属元素及び珪素の反応物である金属珪化物が形成され、当該金属珪化物を種として微結晶半導体膜が縦成長するため、膜の厚さ方向における結晶性を改善すると共に、ゲート絶縁膜及び微結晶半導体膜の界面の結晶性を改善することができる（図４（Ｂ）参照）。
【００６６】
また、微結晶半導体膜５３は微結晶で構成されているため、非晶質半導体膜と比較して抵抗が低い。このため、微結晶半導体膜５３を用いた薄膜トランジスタは、電流電圧特性を示す曲線の立ち上がり部分の傾きが急峻となり、スイッチング素子としての応答性が優れ、高速動作が可能となる。また、薄膜トランジスタのチャネル形成領域に微結晶半導体膜５３を用いることで、薄膜トランジスタの閾値の変動を抑制することが可能である。このため、電気特性のばらつきの少ない表示装置を作製することができる。
【００６７】
また、微結晶半導体膜５３は非晶質半導体膜と比較して移動度が高い。このため、表示素子のスイッチングとして、チャネル形成領域が微結晶半導体膜５３で形成される薄膜トランジスタを用いることで、チャネル形成領域の面積、即ち薄膜トランジスタの面積を縮小することが可能である。このため、一画素あたりに示す薄膜トランジスタの面積が小さくなり、画素の開口率を高めることが可能である。この結果、解像度の高い表示装置を作製することができる。
【００６８】
更には、金属元素を含む微結晶半導体膜５３をエッチングして、金属元素を含む微結晶半導体膜５３の厚さを薄くしてもよい。金属元素を含む微結晶半導体膜５３の厚さを１ｎｍ以上５０ｎｍ以下とすることで、完全空乏型の薄膜トランジスタを作製することができる。
【００６９】
次に、図１（Ｂ）に示すように、微結晶半導体膜５３上にバッファ層５４及び一導電型を付与する不純物が添加された半導体膜５５を形成する。次に、一導電型を付与する不純物が添加された半導体膜５５上にマスクパターン５６を形成する。
【００７０】
バッファ層５４は、シランガスを用いて、プラズマＣＶＤ法により形成することができる。また、シランガスに、ヘリウム、アルゴン、クリプトン、ネオンから選ばれた一種または複数種の希ガス元素で希釈して非晶質半導体膜を形成することができる。シランガスの流量の１倍以上１０倍以下、更に好ましくは１倍以上５倍以下の流量の水素を用いて、水素を含む非晶質半導体膜を形成することができる。また、上記水素化半導体膜に、フッ素、塩素、臭素、またはヨウ素等のハロゲン、または窒素を添加してもよい。
【００７１】
また、バッファ層５４は、ターゲットに非晶質半導体を用いて水素、または希ガスでスパッタリングして非晶質半導体膜を形成することができる。
【００７２】
バッファ層５４は、結晶粒を含まない非晶質半導体膜で形成することが好ましい。このため、周波数が数十ＭＨｚ〜数百ＭＨｚの高周波プラズマＣＶＤ法、またはマイクロ波プラズマＣＶＤ法で形成する場合は、結晶粒を含まない非晶質半導体膜となるように、成膜条件を制御することが好ましい。
【００７３】
バッファ層５４は、後のソース領域及びドレイン領域の形成プロセスにおいて、一部エッチングされる場合があるが、そのときに、バッファ層５４の一部が残存する厚さで形成することが好ましい。代表的には、１００ｎｍ以上５００ｎｍ以下、好ましくは２００ｎｍ以上３００ｎｍ以下の厚さで形成することが好ましい。薄膜トランジスタの印加電圧の高い（例えば１５Ｖ程度）表示装置、代表的には液晶表示装置において、バッファ層５４の膜厚を上記範囲に示すように厚く形成すると、耐圧が高くなり、薄膜トランジスタに高い電圧が印加されても、薄膜トランジスタが劣化することを回避することができる。
【００７４】
金属元素を含む微結晶半導体膜５３の表面に、非晶質半導体膜、更には水素、窒素、またはハロゲンを含む非晶質半導体膜を形成することで、微結晶半導体膜５３に含まれる結晶粒の表面の自然酸化を防止することが可能である。特に、非晶質半導体と微結晶粒が接する領域では、局部応力により亀裂が入りやすい。この亀裂が酸素に触れると結晶粒は酸化され、酸化珪素が形成される。しかしながら、金属元素を含む微結晶半導体膜５３の表面にバッファ層５４を形成することで、微結晶粒の酸化を防ぐことができる。
【００７５】
また、バッファ層５４は、非晶質半導体膜を用いて形成する、または、水素、窒素、若しくはハロゲンを含む非晶質半導体膜で形成するため、エネルギーギャップが微結晶半導体膜５３に比べて大きく、また抵抗が高く、移動度が金属元素を含む微結晶半導体膜５３の１／５〜１／１０と低い。このため、後に形成される薄膜トランジスタにおいて、ソース領域及びドレイン領域と、金属元素を含む微結晶半導体膜５３との間に形成されるバッファ層は高抵抗領域として機能し、金属元素を含む微結晶半導体膜５３がチャネル形成領域として機能する。このため、薄膜トランジスタのオフ電流を低減することができる。当該薄膜トランジスタを表示装置のスイッチング素子として用いた場合、表示装置のコントラストを向上させることができる。
【００７６】
なお、金属元素を含む微結晶半導体膜５３を形成した後、プラズマＣＶＤ法によりバッファ層５４を３００℃〜４００℃の温度にて成膜することが好ましい。この成膜処理により水素が金属元素を含む微結晶半導体膜５３に供給され、金属元素を含む微結晶半導体膜５３を水素化したのと同等の効果が得られる。すなわち、金属元素を含む微結晶半導体膜５３上にバッファ層５４を堆積することにより、微結晶半導体膜５３に水素を拡散させて、ダングリングボンドの終端をすることができる。
【００７７】
一導電型を付与する不純物が添加された半導体膜５５は、ｎチャネル型の薄膜トランジスタを形成する場合には、代表的な不純物元素としてリンを添加すれば良く、水素化珪素にＰＨ３などの不純物気体を加えれば良い。また、ｐチャネル型の薄膜トランジスタを形成する場合には、代表的な不純物元素としてボロンを添加すれば良く、水素化珪素にＢ２Ｈ６などの不純物気体を加えれば良い。一導電型を付与する不純物が添加された半導体膜５５は、微結晶半導体膜体、または非晶質半導体で形成することができる。一導電型を付与する不純物が添加された半導体膜５５は２ｎｍ以上５０ｎｍ以下の厚さで形成する。一導電型を付与する不純物が添加された半導体膜の膜厚を、薄くすることでスループットを向上させることができる。
【００７８】
マスクパターン５６は、フォトリソグラフィ技術により形成する。ここでは、第２のフォトマスクを用いて、一導電型を付与する不純物が添加された半導体膜５５上に塗布されたレジストを露光現像して、マスクパターン５６を形成する。
【００７９】
次に、マスクパターン５６を用いて微結晶半導体膜５３、バッファ層５４、及び導電型を付与する不純物が添加された半導体膜５５をエッチングし分離して、図１（Ｃ）に示すように、微結晶半導体膜６１、バッファ層６２、及び導電型を付与する不純物が添加された半導体膜６３を形成する。この後、マスクパターン５６を除去する。なお、図１（Ｃ）（マスクパターン５６は除く。）は、図７（Ａ）のＡ−Ｂの断面図に相当する。
【００８０】
微結晶半導体膜６１、バッファ層６２の端部側面が傾斜していることにより、バッファ層６２上に形成されるソース領域及びドレイン領域と微結晶半導体膜６１との間にリーク電流が生じること防止することが可能である。また、配線層と、微結晶半導体膜６１との間にリーク電流が生じるのを防止することが可能である。微結晶半導体膜６１及びバッファ層６２の端部側面の傾斜角度は、９０°〜３０°、好ましくは８０°〜４５°である。このような角度とすることで、段差形状による配線層の段切れを防ぐことができる。
【００８１】
次に、図５（Ａ）に示すように、導電型を付与する不純物が添加された半導体膜６３及びゲート絶縁膜５２ｂ上に導電膜６５ａ〜６５ｃを形成し、導電膜６５ａ〜６５ｃ上にマスクパターン６６を形成する。導電膜６５ａ〜６５ｃは、アルミニウム、若しくは銅、シリコン、チタン、ネオジム、スカンジウム、モリブデンなどの耐熱性向上元素若しくはヒロック防止元素が添加されたアルミニウム合金の単層または積層で形成することが好ましい。また、一導電型を付与する不純物が添加された半導体膜と接する側の膜を、チタン、タンタル、モリブデン、タングステン、またはこれらの元素の窒化物で形成し、その上にアルミニウムまたはアルミニウム合金を形成した積層構造としても良い。更には、アルミニウムまたはアルミニウム合金の上面及び下面を、チタン、タンタル、モリブデン、タングステン、またはこれらの元素の窒化物で挟んだ積層構造としてもよい。ここでは、導電膜としては、導電膜６５ａ〜６５ｃの３層が積層した構造の導電膜を示し、導電膜６５ａ、６５ｃにモリブデン膜、導電膜６５ｂにアルミニウム膜を用いた積層導電膜や、導電膜６５ａ、６５ｃにチタン膜、導電膜６５ｂにアルミニウム膜を用いた積層導電膜を示す。導電膜６５ａ〜６５ｃは、スパッタリング法や真空蒸着法で形成する。
【００８２】
マスクパターン６６は、マスクパターン５６と同様に形成することができる。
【００８３】
次に、図５（Ｂ）に示すように、導電膜６５ａ〜６５ｃの一部をエッチングし、一対の配線層７１ａ〜７１ｃ（ソース電極及びドレイン電極として機能する。）を形成する。ここでは、第３のフォトマスクを用いたフォトリソグラフィ工程により形成したマスクパターン６６を用いて、導電膜６５ａ〜６５ｃをウエットエッチングすると、導電膜６５ａ〜６５ｃの端部が選択的にエッチングされる。この結果、マスクパターン６６より面積の小さい配線層７１ａ〜７１ｃを形成することができる。
【００８４】
次に、マスクパターン６６を用いて一導電型を付与する不純物が添加された半導体膜６３をエッチングし分離する。この結果、図５（Ｃ）に示すような、一対のソース領域及びドレイン領域７２を形成することができる。なお、当該エッチング工程において、バッファ層６２の一部もエッチングする。一部エッチングされた、凹部が形成されたバッファ層をバッファ層７３と示す。ソース領域及びドレイン領域の形成工程と、バッファ層の凹部とを同一工程で形成することができる。バッファ層の凹部の深さをバッファ層の一番膜厚の厚い領域の１／２〜１／３とすることで、ソース領域及びドレイン領域の距離を離すことが可能であるため、ソース領域及びドレイン領域の間でのリーク電流を低減することができる。この後、マスクパターン６６を除去する。
【００８５】
なお、図５（Ｃ）（マスクパターン６６は除く。）は、図７（Ｂ）のＡ−Ｂの断面図に相当する。図７（Ｂ）に示すように、ソース領域及びドレイン領域７２の端部は、配線層７１ｃの端部の外側に位置することが分かる。また、バッファ層７３の端部は配線層７１ｃ及びソース領域及びドレイン領域７２の端部の外側に位置する。また、配線層の一方はソース領域及びドレイン領域の他方を囲む形状（具体的には、Ｕ字型、Ｃ字型）である。このため、キャリアが移動する領域の面積を増加させることが可能であるため、電流量を増やすことが可能であり、薄膜トランジスタの面積を縮小することができる。また、ゲート電極上において、微結晶半導体膜、配線層が重畳されているため、ゲート電極の凹凸の影響が少なく、被覆率の低減及びリーク電流の発生を抑制することができる。
【００８６】
以上の工程により、チャネルエッチ型の薄膜トランジスタ７４を形成することができる。
【００８７】
次に、図６（Ａ）に示すように、配線層７１ａ〜７１ｃ、ソース領域及びドレイン領域７２、バッファ層７３、微結晶半導体膜６１、及びゲート絶縁膜５２ｂ上に保護絶縁膜７６を形成する。保護絶縁膜７６は、ゲート絶縁膜５２ａ、５２ｂと同様に形成することができる。なお、保護絶縁膜７６は、大気中に浮遊する有機物や金属物、水蒸気などの汚染不純物の侵入を防ぐためのものであり、緻密な膜が好ましい。また、保護絶縁膜７６に窒化珪素膜を用いることで、バッファ層８７中の酸素濃度を５×１０１９ａｔｏｍｓ／ｃｍ３以下、好ましくは１×１０１９ａｔｏｍｓ／ｃｍ３以下とすることができ、バッファ層８７の酸化を防止することができる。
【００８８】
次に、保護絶縁膜７６に第４のフォトマスクを用いて形成したマスクパターンを用いて保護絶縁膜７６の一部をエッチングしてコンタクトホールを形成し、当該コンタクトホールにおいて配線層７５ｃに接する画素電極７７を形成する。なお、図６（Ｂ）は、図７（Ｃ）のＡ−Ｂの断面図に相当する。
【００８９】
画素電極７７は、酸化タングステンを含むインジウム酸化物、酸化タングステンを含むインジウム亜鉛酸化物、酸化チタンを含むインジウム酸化物、酸化チタンを含むインジウム錫酸化物、ＩＴＯ、インジウム亜鉛酸化物、酸化ケイ素を添加したインジウム錫酸化物などの透光性を有する導電性材料を用いることができる。
【００９０】
また、画素電極７７として、導電性高分子（導電性ポリマーともいう）を含む導電性組成物を用いて形成することができる。導電性組成物を用いて形成した画素電極は、シート抵抗が１００００Ω／□以下、波長５５０ｎｍにおける透光率が７０％以上であることが好ましい。また、導電性組成物に含まれる導電性高分子の抵抗率が０．１Ω・ｃｍ以下であることが好ましい。
【００９１】
導電性高分子としては、いわゆるπ電子共役系導電性高分子が用いることができる。例えば、ポリアニリンまたはその誘導体、ポリピロールまたはその誘導体、ポリチオフェンまたはその誘導体、若しくはこれらの２種以上の共重合体などがあげられる。
【００９２】
ここでは、画素電極７７としては、スパッタリング法によりＩＴＯを成膜した後、ＩＴＯ上にレジストを塗布する。次に、第５のフォトマスクを用いてレジストを露光及び現像し、マスクパターンを形成する。次に、マスクパターンを用いてＩＴＯをエッチングして画素電極７７を形成する。
【００９３】
以上により、薄膜トランジスタ、及び表示装置に用いることが可能な素子基板を形成することができる。
【００９４】
次に、上記形態とは異なる薄膜トランジスタの作製方法について、図８乃至図１２を用いて説明する。ここでは、上記形態よりフォトマスク数を削減することが可能なプロセスを用いて薄膜トランジスタを作製する工程について示す。
【００９５】
図１（Ａ）及び図１（Ｂ）と同様に、基板５０上に導電膜を形成し、導電膜上にレジストを塗布し、第１のフォトマスクを用いたフォトリソグラフィ工程により形成したマスクパターンを用いて導電膜の一部をエッチングして、ゲート電極５１を形成する。次に、図８（Ａ）に示すように、ゲート電極５１上に、ゲート絶縁膜５２ａ、５２ｂ、金属元素を含む微結晶半導体膜５３を順に形成する。次に、金属元素を含む微結晶半導体膜５３上に、バッファ層５４、一導電型を付与する不純物が添加された半導体膜５５、及び導電膜６５ａ〜６５ｃを順に形成する。次に、導電膜６５ａ上にレジスト８０を塗布する。
【００９６】
レジスト８０は、ポジ型レジストまたはネガ型レジストを用いることができる。ここでは、ポジ型レジストを用いて示す。
【００９７】
次に、第２のフォトマスクとして多階調マスク５９を用いて、レジスト８０に光を照射して、レジスト８０を露光する。
【００９８】
ここで、多階調マスク５９を用いた露光について、図９を用いて説明する。
【００９９】
多階調マスクとは、露光部分、中間露光部分、及び未露光部分に３つの露光レベルを行うことが可能なマスクであり、一度の露光及び現像工程により、複数（代表的には二種類）の厚さの領域を有するマスクパターンを形成することが可能である。このため、多階調マスクを用いることで、フォトマスクの枚数を削減することが可能である。
【０１００】
多階調マスクの代表例としては、図９（Ａ）に示すようなグレートーンマスク５９ａ、図９（Ｃ）に示すようなハーフトーンマスク５９ｂがある。
【０１０１】
図９（Ａ）に示すように、グレートーンマスク５９ａは、透光性を有する基板１６３及びその上に形成される遮光部１６４並びに回折格子１６５で構成される。遮光部１６４においては、光の透過量が０％である。一方、回折格子１６５はスリット、ドット、メッシュ等の光透過部の間隔を、露光に用いる光の解像度限界以下の間隔とすることにより、光の透過量を制御することができる。なお、回折格子１６５は、周期的なスリット、ドット、メッシュ、または非周期的なスリット、ドット、メッシュどちらも用いることができる。
【０１０２】
透光性を有する基板１６３は、石英等の透光性を有する基板を用いることができる。遮光部１６４及び回折格子１６５は、クロムや酸化クロム等の光を吸収する遮光材料を用いて形成することができる。
【０１０３】
グレートーンマスク５９ａに露光光を照射した場合、図９（Ｂ）に示すように、遮光部１６４においては、光透過量１６６は０％であり、遮光部１６４及び回折格子１６５が設けられていない領域では光透過量１６６は１００％である。また、回折格子１６５においては、１０〜７０％の範囲で調整可能である。回折格子１６５における光の透過量の調整は、回折格子のスリット、ドット、またはメッシュの間隔及びピッチの調整により可能である。
【０１０４】
図９（Ｃ）に示すように、ハーフトーンマスク５９ｂは、透光性を有する基板１６３及びその上に形成される半透過部１６７並びに遮光部１６８で構成される。半透過部１６７は、ＭｏＳｉＮ、ＭｏＳｉ、ＭｏＳｉＯ、ＭｏＳｉＯＮ、ＣｒＳｉなどを用いることができる。遮光部１６８は、クロムや酸化クロム等の光を吸収する遮光材料を用いて形成することができる。
【０１０５】
ハーフトーンマスク５９ｂに露光光を照射した場合、図９（Ｄ）に示すように、遮光部１６８においては、光透過量１６９は０％であり、遮光部１６８及び半透過部１６７が設けられていない領域では光透過量１６９は１００％である。また、半透過部１６７においては、１０〜７０％の範囲で調整可能である。半透過部１６７に於ける光の透過量の調整は、半透過部１６７の材料により調整により可能である。
【０１０６】
多階調マスクを用いて露光した後、現像することで、図８（Ｂ）に示すように、膜厚の異なる領域を有するマスクパターン８１を形成することができる。
【０１０７】
次に、マスクパターン８１により、金属元素を含む微結晶半導体膜５３、バッファ層５４、一導電型を付与する不純物が添加された半導体膜５５、及び導電膜６５ａ〜６５ｃをエッチングし分離する。この結果、図１０（Ａ）に示すような、金属元素を含む微結晶半導体膜６１、バッファ層６２、一導電型を付与する不純物が添加された半導体膜６３、及び導電膜８５ａ〜８５ｃを形成することができる。なお、図１０（Ａ）（マスクパターン８１を除く。）は図１２（Ａ）のＡ−Ｂにおける断面図に相当する。
【０１０８】
次に、マスクパターン８１をアッシングする。この結果、レジストの面積が縮小し、厚さが薄くなる。このとき、膜厚の薄い領域のレジスト（ゲート電極５１の一部と重畳する領域）は除去され、図１０（Ａ）に示すように、分離されたマスクパターン８６を形成することができる。
【０１０９】
次に、マスクパターン８６を用いて、導電膜８５ａ〜８５ｃをエッチングし分離する。この結果、図１０（Ｂ）に示すような、一対の配線層９２ａ〜９２ｃを形成することができる。マスクパターン８６を用いて導電膜８９ａ〜８９ｃをウエットエッチングすると、導電膜８９ａ〜８９ｃの端部が選択的にエッチングされる。この結果、マスクパターン８６より面積の小さい配線層９２ａ〜９２ｃを形成することができる。
【０１１０】
次に、マスクパターン８６を用いて、一導電型を付与する不純物が添加された半導体膜６３をエッチングして、一対のソース領域及びドレイン領域８８を形成する。なお、当該エッチング工程において、バッファ層６２の一部もエッチングされる。一部エッチングされたバッファ層をバッファ層８７と示す。なお、バッファ層８７には凹部が形成される。ソース領域及びドレイン領域の形成工程と、バッファ層の窪み（溝）とを同一工程で形成することができる。ここでは、バッファ層８７の一部が、マスクパターン８１と比較して面積が縮小したマスクパターン８６で一部エッチングされたため、ソース領域及びドレイン領域８８の外側にバッファ層８７が突出した形状となる。この後、マスクパターン８６を除去する。また、配線層９２ａ〜９２ｃの端部と、ソース領域及びドレイン領域８８の端部は一致せずずれており、配線層９２ａ〜９２ｃの端部の外側に、ソース領域及びドレイン領域８８の端部が形成される。
【０１１１】
図１０（Ｃ）に示すように、配線層９２ａ〜９２ｃの端部と、ソース領域及びドレイン領域８８の端部は一致せずずれた形状となることで、配線層９２ａ〜９２ｃの端部の距離が離れるため、配線層間のリーク電流やショートを防止することができる。このため、信頼性の高い薄膜トランジスタを作製することができる。
【０１１２】
以上の工程により、チャネルエッチ型の薄膜トランジスタ８３を形成することができる。また、２枚のフォトマスクを用いて薄膜トランジスタを形成することができる。
【０１１３】
次に、図１１（Ａ）に示すように、配線層９２ａ〜９２ｃ、ソース領域及びドレイン領域８８、バッファ層８７、微結晶半導体膜９０、及びゲート絶縁膜５２ｂ上に保護絶縁膜７６を形成する。保護絶縁膜７６は、ゲート絶縁膜５２ａ、５２ｂと同様に形成することができる。
【０１１４】
次に、第３のフォトマスクを用いて形成したマスクパターンを用いて保護絶縁膜７６の一部をエッチングしてコンタクトホールを形成する。次に、当該コンタクトホールにおいて配線層７５ｃに接する画素電極７７を形成する。ここでは、画素電極７７としては、スパッタリング法によりＩＴＯを成膜した後、ＩＴＯ上にレジストを塗布する。次に、第４のフォトマスクを用いてレジストを露光及び現像し、マスクパターンを形成する。次に、マスクパターンを用いてＩＴＯをエッチングして画素電極７７を形成する。なお、図１１（Ｂ）は、図１２（Ｃ）のＡ−Ｂの断面図に相当する。
【０１１５】
以上により、薄膜トランジスタ、及び当該薄膜トランジスタを有し、表示装置に用いることが可能な素子基板を形成することができる。
【０１１６】
また、図５（Ｂ）または図１０（Ｂ）において、配線層９２ａ〜９２ｃを形成した後、マスクパターン８６を除去し、配線層９２ａ〜９２ｃをマスクとして一導電型を付与する不純物が添加された半導体膜６３をエッチングしてもよい。この結果、配線層７１ａ〜７１ｃと、ソース領域及びドレイン領域８８の端部が一致した薄膜トランジスタを形成することができる。ここでは、図５（Ｂ）のマスクパターン８６を除去した後、配線層９２ａ〜９２ｃをマスクとして、一導電型を付与する不純物が添加された半導体膜６３をエッチングして、ソース領域及びドレイン領域８９の端部と配線層９２ａ〜９２ｃの端部が揃っている薄膜トランジスタを図１３（Ｂ）に示す。
【０１１７】
以上の工程により、チャネルエッチ型の薄膜トランジスタを形成することができる。チャネルエッチ型の薄膜トランジスタは、作製工程数が少なく、コスト削減が可能である。また、微結晶半導体膜でチャネル形成領域を構成することにより１〜２０ｃｍ２／Ｖ・ｓｅｃの電界効果移動度を得ることができる。従って、この薄膜トランジスタを画素部の画素のスイッチング用素子として、さらに走査線（ゲート線）側の駆動回路を形成する素子として利用することができる。
【０１１８】
なお、本実施の形態では、チャネルエッチ型の薄膜トランジスタを用いて示したが、チャネル保護型薄膜トランジスタのチャネル形成領域に、金属元素を含む微結晶半導体膜を用いることができる。
【０１１９】
本実施の形態により、電気特性が優れ、信頼性の高い薄膜トランジスタ、及びそれを有する表示基板を作製することができる。
【０１２０】
（実施の形態２）
本実施の形態では、表示装置の一形態として、実施の形態１で示す薄膜トランジスタを有する液晶表示装置について、以下に示す。ここでは、ＶＡ（Ｖｅｒｔｉｃａｌ  Ａｌｉｇｎｍｅｎｔ）型の液晶表示装置について、図１４乃至図１６を用いて説明する。ＶＡ型の液晶表示装置とは、液晶パネルの液晶分子の配列を制御する方式の一種である。ＶＡ型の液晶表示装置は、電圧が印加されていないときにパネル面に対して液晶分子が垂直方向を向く方式である。本実施の形態では、特に画素（ピクセル）をいくつかの領域（サブピクセル）に分け、それぞれ別の方向に分子を倒すよう工夫されている。これをマルチドメイン化あるいはマルチドメイン設計という。以下の説明では、マルチドメイン設計が考慮された液晶表示装置について説明する。
【０１２１】
図１４と図１５は、ＶＡ型液晶パネルの画素構造を示している。図１５は基板６００の平面図であり、図中に示す切断線Ｙ−Ｚに対応する断面構造を図１４に表している。以下の説明ではこの両図を参照して説明する。
【０１２２】
この画素構造は、一つの画素に複数の画素電極が有り、それぞれの画素電極に平坦化膜６２２を介して薄膜トランジスタが接続されている。各薄膜トランジスタは、異なるゲート信号で駆動されるように構成されている。すなわち、マルチドメイン設計された画素において、個々の画素電極に印加する信号を、独立して制御する構成を有している。
【０１２３】
画素電極６２４はコンタクトホール６２３において、配線６１８で薄膜トランジスタ６２８と接続している。また、画素電極６２６はコンタクトホール６２７において、配線６１９で薄膜トランジスタ６２９と接続している。薄膜トランジスタ６２８のゲート配線６０２と、薄膜トランジスタ６２９のゲート配線６０３には、異なるゲート信号を与えることができるように分離されている。一方、データ線として機能する配線６１６は、薄膜トランジスタ６２８と薄膜トランジスタ６２９で共通に用いられている。薄膜トランジスタ６２８及び薄膜トランジスタ６２９は実施の形態１で示す方法を用いて作製することができる。
【０１２４】
画素電極６２４と画素電極６２６の形状は異なっており、スリット６２５によって分離されている。Ｖ字型に広がる画素電極６２４の外側を囲むように画素電極６２６が形成されている。画素電極６２４と画素電極６２６に印加する電圧のタイミングを、薄膜トランジスタ６２８及び薄膜トランジスタ６２９により異ならせることで、液晶の配向を制御している。ゲート配線６０２とゲート配線６０３は異なるゲート信号を与えることで、薄膜トランジスタ６２８と薄膜トランジスタ６２９の動作タイミングを異ならせることができる。また、画素電極６２４、６２６上に配向膜６４６が形成されている。
【０１２５】
対向基板６０１には、遮光膜６３２、第２の着色膜６３６、対向電極６４０が形成されている。また、第２の着色膜６３６と対向電極６４０の間には平坦化膜６３７が形成され、液晶の配向乱れを防いでいる。また、対向電極６４０上に配向膜６４６が形成される。図１６に対向基板側の構造を示す。対向電極６４０は異なる画素間で共通化されている電極であるが、スリット６４１が形成されている。このスリット６４１と、画素電極６２４及び画素電極６２６側のスリット６２５とを交互に咬み合うように配置することで、斜め電界が効果的に発生させて液晶の配向を制御することができる。これにより、液晶が配向する方向を場所によって異ならせることができ、視野角を広げている。
【０１２６】
画素電極６２４と液晶層６５０と対向電極６４０が重なり合うことで、第１の液晶素子が形成されている。また、画素電極６２６と液晶層６５０と対向電極６４０が重なり合うことで、第２の液晶素子が形成されている。また、一画素に第１の液晶素子と第２の液晶素子が設けられたマルチドメイン構造である。
【０１２７】
なお、ここでは、液晶表示装置として、ＶＡ（Ｖｅｒｔｉｃａｌ  Ａｌｉｇｎｍｅｎｔ）型の液晶表示装置を示したが、実施の形態１を用いて形成した素子基板を、ＦＦＳ型の液晶表示装置、ＩＰＳ型の液晶表示装置、ＴＮ型の液晶表示装置、その他の液晶表示装置に用いることができる。
【０１２８】
以上の工程により、液晶表示装置を作製することができる。本実施の形態の液晶表示装置は、オフ電流が少なく、電気特性が優れ、信頼性の高い薄膜トランジスタを用いているため、コントラストが高く、視認性の高い液晶表示装置を作製することができる。
【０１２９】
（実施の形態３）
本実施の形態では、表示装置の一形態として、実施の形態１で示す薄膜トランジスタを有する発光表示装置について、以下に示す。ここでは、発光表示装置が有する画素の構成について説明する。図１７（Ａ）に、画素の上面図の一形態を示し、図１７（Ｃ）に図１７（Ａ）のＡ−Ｂに対応する画素の断面構造の一形態を示す。
【０１３０】
発光装置としては、ここではエレクトロルミネッセンスを利用する発光素子を用いて示す。エレクトロルミネッセンスを利用する発光素子は、発光材料が有機化合物であるか、無機化合物であるかによって区別され、一般的に、前者は有機ＥＬ素子、後者は無機ＥＬ素子と呼ばれている。また、ここでは、薄膜トランジスタの作製工程として実施の形態１を用いることができる。
【０１３１】
有機ＥＬ素子は、発光素子に電圧を印加することにより、一対の電極から電子および正孔がそれぞれ発光性の有機化合物を含む層に注入され、電流が流れる。そして、それらキャリア（電子および正孔）が再結合することにより、発光性の有機化合物が励起状態を形成し、その励起状態が基底状態に戻る際に発光する。このようなメカニズムから、このような発光素子は、電流励起型の発光素子と呼ばれる。
【０１３２】
無機ＥＬ素子は、その素子構成により、分散型無機ＥＬ素子と薄膜型無機ＥＬ素子とに分類される。分散型無機ＥＬ素子は、発光材料の粒子をバインダ中に分散させた発光層を有するものであり、発光メカニズムはドナー準位とアクセプター準位を利用するドナー−アクセプター再結合型発光である。薄膜型無機ＥＬ素子は、発光層を誘電体層で挟み込み、さらにそれを電極で挟んだ構造であり、発光メカニズムは金属イオンの内殻電子遷移を利用する局在型発光である。なお、ここでは、発光素子として有機ＥＬ素子を用いて説明する。また、画素電極への信号の入力を制御するためのスイッチング用の薄膜トランジス、及び発光素子の駆動を制御する薄膜トランジスタとして、チャネルエッチ型の薄膜トランジスタを用いて示すが、チャネル保護型の薄膜トランジスタを適宜用いることができる。
【０１３３】
図１７（Ａ）〜図１７（Ｃ）において、第１の薄膜トランジスタ７４ａは画素電極への信号の入力を制御するためのスイッチング用の薄膜トランジスタであり、第２の薄膜トランジスタ７４ｂは発光素子９４への電流または電圧の供給を制御するための駆動用の薄膜トランジスタに相当する。
【０１３４】
第１の薄膜トランジスタ７４ａのゲート電極は走査線５１ａに、ソースまたはドレインの一方は信号線７１ａ〜７１ｃに接続され、ソースまたはドレインの他方は第２の薄膜トランジスタ７４ｂのゲート電極５１ｂに接続する。第２の薄膜トランジスタ７４ｂのソースまたはドレインの一方は電源線９３ａ〜９３ｃに接続され、ソースまたはドレインの他方は表示装置の画素電極７９に接続される。第２の薄膜トランジスタ７４ｂのゲート電極、ゲート絶縁膜、及び電源線９３ａで容量素子９６を構成し、第１の薄膜トランジスタ７４ａのソースまたはドレインの他方は容量素子９６に接続される。
【０１３５】
なお、容量素子９６は、第１の薄膜トランジスタ７４ａがオフのときに第２の薄膜トランジスタ７４ｂのゲート／ソース間電圧またはゲート／ドレイン間電圧（以下、ゲート電圧とする）を保持するための容量素子に相当し、必ずしも設ける必要はない。
【０１３６】
本実施の形態では、第１の薄膜トランジスタ７４ａ及び第２の薄膜トランジスタ７４ｂを実施の形態１を用いて形成することができる。また、第１の薄膜トランジスタ７４ａ及び第２の薄膜トランジスタ７４ｂはここではｎチャネル型薄膜トランジスタで形成するが、第１の薄膜トランジスタ７４ａをｎチャネル型薄膜トランジスタで形成し、第２の薄膜トランジスタ７４ｂをｐチャネル型薄膜トランジスタで形成してもよい。さらには、第１の薄膜トランジスタ７４ａ及び第２の薄膜トランジスタ７４ｂをｐチャネル型の薄膜トランジスタで形成してもよい。
【０１３７】
第１の薄膜トランジスタ７４ａ及び第２の薄膜トランジスタ７４ｂ上に保護絶縁膜７６を形成し、保護絶縁膜７６上に平坦化膜７８を形成し、平坦化膜７８及び保護絶縁膜６５に形成されるコンタクトホールにおいて、配線６４ｃに接続する陰極７９が形成される。平坦化膜７８は、アクリル、ポリイミド、ポリアミドなどの有機樹脂、またはシロキサンポリマーを用いて形成することが好ましい。コンタクトホールにおいては、陰極７９が凹凸を有するため、当該領域を覆い、且つ開口部を有する隔壁９１を設ける。隔壁９１の開口部において陰極７９と接するように、発光層９２が形成され、発光層９２を覆うように陽極９３が形成され、陽極９３及び隔壁９１を覆うように保護絶縁膜９５が形成される。
【０１３８】
ここでは、発光素子として上面射出構造の発光素子９４を示す。上面射出構造の発光素子９４は、第１の薄膜トランジスタ７４ａ、第２の薄膜トランジスタ７４ｂ上でも発光することが可能であるため、発光面積を増大することが可能である。しかしながら、発光層９２の下地膜が凹凸を有すると、当該凹凸において膜厚分布が不均一となり陽極９３及び陰極７９がショートし、表示欠陥となってしまう。このため、平坦化膜７８を設けることが好ましい。
【０１３９】
陰極７９及び陽極９３で発光層９２を挟んでいる領域が発光素子９４に相当する。図１７（Ａ）に示した画素の場合、発光素子９４から発せられる光は、白抜きの矢印で示すように陽極９３側に射出する。
【０１４０】
陰極７９は仕事関数が小さく、なおかつ光を反射する導電膜であれば公知の材料を用いることができる。例えば、Ｃａ、Ａｌ、ＣａＦ、ＭｇＡｇ、ＡｌＬｉ等が望ましい。発光層９２は、単数の層で構成されていても、複数の層が積層されるように構成されていてもどちらでも良い。複数の層で構成されている場合、陰極７９に電子注入層、電子輸送層、発光層、ホール輸送層、ホール注入層の順に積層する。なお、これらの層を全て設ける必要はない。陽極９３は、光を透過する透光性を有する導電性材料を用いて形成し、例えば酸化タングステンを含むインジウム酸化物、酸化タングステンを含むインジウム亜鉛酸化物、酸化チタンを含むインジウム酸化物、酸化チタンを含むインジウム錫酸化物、ＩＴＯ、インジウム亜鉛酸化物、酸化ケイ素を添加したインジウム錫酸化物などの透光性を有する導電性導電膜を用いても良い。
【０１４１】
ここでは、基板とは逆側の面から発光を取り出す上面射出構造の発光素子について示したが、基板側の面から発光を取り出す下面射出構造の発光素子や、基板側及び基板とは反対側の面から発光を取り出す両面射出構造の発光素子を適宜適用することができる。
【０１４２】
また、ここでは、発光素子として有機ＥＬ素子について述べたが、発光素子として無機ＥＬ素子を設けることも可能である。
【０１４３】
なお、本実施の形態では、発光素子の駆動を制御する薄膜トランジスタ（駆動用薄膜トランジスタ）と発光素子が電気的に接続されている例を示したが、駆動用薄膜トランジスタと発光素子との間に電流制御用薄膜トランジスタが接続されている構成であってもよい。
【０１４４】
以上の工程により、発光表示装置を作製することができる。本実施の形態の発光装置は、オフ電流が少なく、電気特性が優れ、信頼性の高い薄膜トランジスタを用いているため、コントラストが高く、視認性の高い発光表示装置を作製することができる。
【０１４５】
（実施の形態４）
次に、本発明の表示装置の一形態である表示パネルの構成について、以下に示す。
【０１４６】
図１８に、信号線駆動回路６０１３のみを別途形成し、基板６０１１上に形成された画素部６０１２と接続している表示パネルの形態を示す。画素部６０１２及び走査線駆動回路６０１４は、金属元素を含む微結晶半導体膜を用いた薄膜トランジスタを用いて形成する。金属元素を含む微結晶半導体膜を用いた薄膜トランジスタよりも高い移動度が得られるトランジスタで信号線駆動回路を形成することで、走査線駆動回路よりも高い駆動周波数が要求される信号線駆動回路の動作を安定させることができる。なお、信号線駆動回路６０１３は、単結晶の半導体を用いたトランジスタ、多結晶の半導体を用いた薄膜トランジスタ、またはＳＯＩを用いたトランジスタであっても良い。画素部６０１２と、信号線駆動回路６０１３と、走査線駆動回路６０１４とに、それぞれ電源の電位、各種信号等が、ＦＰＣ６０１５を介して供給される。
【０１４７】
なお、信号線駆動回路及び走査線駆動回路を、共に画素部と同じ基板上に形成しても良い。
【０１４８】
また、駆動回路を別途形成する場合、必ずしも駆動回路が形成された基板を、画素部が形成された基板上に貼り合わせる必要はなく、例えばＦＰＣ上に貼り合わせるようにしても良い。図１８（Ｂ）に、信号線駆動回路６０２３のみを別途形成し、基板６０２１上に形成された画素部６０２２及び走査線駆動回路６０２４と接続している表示装置パネルの形態を示す。画素部６０２２及び走査線駆動回路６０２４は、金属元素を含む微結晶半導体膜を用いた薄膜トランジスタを用いて形成する。信号線駆動回路６０２３は、ＦＰＣ６０２５を介して画素部６０２２と接続されている。画素部６０２２と、信号線駆動回路６０２３と、走査線駆動回路６０２４とに、それぞれ電源の電位、各種信号等が、ＦＰＣ６０２５を介して供給される。
【０１４９】
また、信号線駆動回路の一部または走査線駆動回路の一部のみを、金属元素を含む微結晶半導体膜を用いた薄膜トランジスタを用いて画素部と同じ基板上に形成し、残りを別途形成して画素部と電気的に接続するようにしても良い。図１８（Ｃ）に、信号線駆動回路が有するアナログスイッチ６０３３ａを、画素部６０３２、走査線駆動回路６０３４と同じ基板６０３１上に形成し、信号線駆動回路が有するシフトレジスタ６０３３ｂを別途異なる基板に形成して貼り合わせる表示装置パネルの形態を示す。画素部６０３２及び走査線駆動回路６０３４は、金属元素を含む微結晶半導体膜を用いた薄膜トランジスタを用いて形成する。信号線駆動回路が有するシフトレジスタ６０３３ｂは、ＦＰＣ６０３５を介して画素部６０３２と接続されている。画素部６０３２と、信号線駆動回路と、走査線駆動回路６０３４とに、それぞれ電源の電位、各種信号等が、ＦＰＣ６０３５を介して供給される。
【０１５０】
図１８に示すように、本実施の形態の表示装置は、駆動回路の一部または全部を、画素部と同じ基板上に、金属元素を含む微結晶半導体膜を用いた薄膜トランジスタを用いて形成することができる。
【０１５１】
なお、別途形成した基板の接続方法は、特に限定されるものではなく、公知のＣＯＧ方法、ワイヤボンディング方法、或いはＴＡＢ方法などを用いることができる。また接続する位置は、電気的な接続が可能であるならば、図１８に示した位置に限定されない。また、コントローラ、ＣＰＵ、メモリ等を別途形成し、接続するようにしても良い。
【０１５２】
なお本発明で用いる信号線駆動回路は、シフトレジスタとアナログスイッチ有する。なたは、シフトレジスタとアナログスイッチに加え、バッファ、レベルシフタ、ソースフォロワ等、他の回路を有していても良い。また、シフトレジスタとアナログスイッチは必ずしも設ける必要はなく、例えばシフトレジスタの代わりにデコーダ回路のような信号線の選択ができる別の回路を用いても良いし、アナログスイッチの代わりにラッチ等を用いても良い。
【０１５３】
（実施の形態５）
本発明により得られる表示装置等によって、アクティブマトリクス型表示装置パネルに用いることができる。即ち、それらを表示部に組み込んだ電子機器全てに本発明を実施できる。
【０１５４】
その様な電子機器としては、ビデオカメラ及びデジタルカメラ等のカメラ、ヘッドマウントディスプレイ（ゴーグル型ディスプレイ）、カーナビゲーション、プロジェクタ、カーステレオ、パーソナルコンピュータ、携帯情報端末（モバイルコンピュータ、携帯電話または電子書籍等）などが挙げられる。それらの一例を図１９に示す。
【０１５５】
図１９（Ａ）はテレビジョン装置である。表示パネルを、図１９（Ａ）に示すように、筐体に組みこんで、テレビジョン装置を完成させることができる。表示パネルにより主画面２００３が形成され、その他付属設備としてスピーカ部２００９、操作スイッチなどが備えられている。このように、テレビジョン装置を完成させることができる。
【０１５６】
図１９（Ａ）に示すように、筐体２００１に表示素子を利用した表示用パネル２００２が組みこまれ、受信機２００５により一般のテレビ放送の受信をはじめ、モデム２００４を介して有線又は無線による通信ネットワークに接続することにより一方向（送信者から受信者）又は双方向（送信者と受信者間、又は受信者間同士）の情報通信をすることもできる。テレビジョン装置の操作は、筐体に組みこまれたスイッチ又は別体のリモコン操作機２００６により行うことが可能であり、このリモコン装置にも出力する情報を表示する表示部２００７が設けられていても良い。
【０１５７】
また、テレビジョン装置にも、主画面２００３の他にサブ画面２００８を第２の表示パネルで形成し、チャネルや音量などを表示する構成が付加されていても良い。この構成において、主画面２００３を視野角の優れた液晶表示パネルで形成し、サブ画面を低消費電力で表示可能な発光表示パネルで形成しても良い。また、低消費電力化を優先させるためには、主画面２００３を発光表示パネルで形成し、サブ画面を発光表示パネルで形成し、サブ画面は点滅可能とする構成としても良い。
【０１５８】
図２０はテレビ装置の主要な構成を示すブロック図を示している。表示パネル９００には、画素部９２１が形成されている。信号線駆動回路９２２と走査線駆動回路９２３は、表示パネル９００にＣＯＧ方式により実装されていても良い。
【０１５９】
その他の外部回路の構成として、映像信号の入力側では、チューナ９２４で受信した信号のうち、映像信号を増幅する映像信号増幅回路９２５と、そこから出力される信号を赤、緑、青の各色に対応した色信号に変換する映像信号処理回路９２６と、その映像信号をドライバＩＣの入力仕様に変換するためのコントロール回路９２７などを有している。コントロール回路９２７は、走査線側と信号線側にそれぞれ信号が出力する。デジタル駆動する場合には、信号線側に信号分割回路９２８を設け、入力デジタル信号をｍ個に分割して供給する構成としても良い。
【０１６０】
チューナ９２４で受信した信号のうち、音声信号は、音声信号増幅回路９２９に送られ、その出力は音声信号処理回路９３０を経てスピーカ９３３に供給される。制御回路９３１は受信局（受信周波数）や音量の制御情報を入力部９３２から受け、チューナ９２４や音声信号処理回路９３０に信号を送出する。
【０１６１】
勿論、本発明はテレビジョン装置に限定されず、パーソナルコンピュータのモニタをはじめ、鉄道の駅や空港などにおける情報表示盤や、街頭における広告表示盤など大面積の表示媒体としても様々な用途に適用することができる。
【０１６２】
主画面２００３、サブ画面２００８において、上記実施の形態で説明した表示装置を適用することで、テレビ装置の量産性を高めることができる。
【０１６３】
図１９（Ｂ）は携帯電話機２３０１の一例を示している。この携帯電話機２３０１は、表示部２３０２、操作部２３０３などを含んで構成されている。表示部２３０２においては、上記実施の形態で説明した表示装置を適用することで、携帯電話の量産性を高めることができる。
【０１６４】
また、図１９（Ｃ）に示す携帯型のコンピュータは、本体２４０１、表示部２４０２等を含んでいる。表示部２４０２に、上記実施の形態に示す表示装置を適用することにより、コンピュータの量産性を高めることができる。
【０１６５】
図１９（Ｄ）は卓上照明器具であり、照明部２５０１、傘２５０２、可変アーム２５０３、支柱２５０４、台２５０５、電源２５０６を含む。本発明の発光装置を照明部２５０１に用いることにより作製される。なお、照明器具には天井固定型の照明器具または壁掛け型の照明器具なども含まれる。上記実施の形態に示す表示装置を適用することにより、量産性を高めることができ、安価な卓上照明器具を提供することができる。
【図面の簡単な説明】
【０１６６】
【図１】本発明の表示装置の作製方法を説明する断面図である。
【図２】本発明の表示装置の作製方法を説明する断面図である。
【図３】本発明に適用可能なプラズマＣＶＤ装置の構成を示す図である。
【図４】本発明の表示装置の作製方法を説明する断面図である。
【図５】本発明の表示装置の作製方法を説明する断面図である。
【図６】本発明の表示装置の作製方法を説明する断面図である。
【図７】本発明の表示装置の作製方法を説明する上面図である。
【図８】本発明の表示装置の作製方法を説明する断面図である。
【図９】本発明に適用可能な多階調マスクを説明する図である。
【図１０】本発明の表示装置の作製方法を説明する断面図である。
【図１１】本発明の表示装置の作製方法を説明する断面図である。
【図１２】本発明の表示装置の作製方法を説明する上面図である。
【図１３】本発明の表示装置の作製方法を説明する断面図である。
【図１４】本発明の表示装置を説明する断面図である。
【図１５】本発明の表示装置を説明する上面図である。
【図１６】本発明の表示装置を説明する上面図である。
【図１７】本発明の表示装置を説明する断面図及び上面図である。
【図１８】本発明の表示パネルを説明する斜視図である。
【図１９】本発明の表示装置を用いた電子機器を説明する斜視図である。
【図２０】本発明の表示装置を用いた電子機器を説明する図である。
【図１】
0004825181.tif 000002
【図２】
0004825181.tif 000003
【図３】
0004825181.tif 000004
【図４】
0004825181.tif 000005
【図５】
0004825181.tif 000006
【図６】
0004825181.tif 000007
【図７】
0004825181.tif 000008
【図８】
0004825181.tif 000009
【図９】
0004825181.tif 000010
【図１０】
0004825181.tif 000011
【図１１】
0004825181.tif 000012
【図１２】
0004825181.tif 000013
【図１３】
0004825181.tif 000014
【図１４】
0004825181.tif 000015
【図１５】
0004825181.tif 000016
【図１６】
0004825181.tif 000017
【図１７】
0004825181.tif 000018
【図１８】
0004825181.tif 000019
【図１９】
0004825181.tif 000020
【図２０】
0004825181.tif 000021